【手続補正書】
【提出日】平成16年12月2日(2004.12.2)
【手続補正１】
【補正対象書類名】明細書
【補正対象項目名】０００５
【補正方法】変更
【補正の内容】
【０００５】
【課題を解決するための手段】
本発明は上記の課題を解決するためになされたものであり、以下のとおりである。
すなわち、請求項１の発明は、少なくとも結着樹脂及び飽和磁化が５ｅｍｕ／ｇ以下の磁性体からなる着色剤を含有することを特徴とする二成分現像剤用トナーであり、請求項２の発明は、前記磁性体の含有量が結着樹脂１００重量部に対して１５〜５０重量％であることを特徴とする請求項１に記載の二成分現像剤用トナーである。
【手続補正２】
【補正対象書類名】明細書
【補正対象項目名】００１４
【補正方法】変更
【補正の内容】
【００１４】
実施例１
・ポリエステル樹脂（Ｔｇ；６０℃、Ｍｎ；４，０００、Ｍｗ；１５０，０００、テトラヒドロフラン不溶分；１５％）                                        １００部  
・ポリプロピレンワックス（三洋化成工業社製  商品名：ビスコール３３０Ｐ）                                                                                ２部  
・磁性粉（飽和磁化１．５ｅｍｕ／ｇのマグネタイト）                    ３０部  
・電荷制御剤・クロム含金染料（オリエント化学工業社製  商品名：ボントロンＳ−３４）                                                                      １部  
上記の配合比からなる原料をスーパーミキサーで混合した後、二軸混練機で混練後、ジェットミル粉砕機で微粉砕して乾式気流分級機で分級を行い、体積平均粒子径が８．５μｍのトナー粒子を得た。得られたトナー粒子に対してシリカ（日本アエロジル社製  商品名：Ｒ９７２）を０．７重量％となる割合でヘンシェルミキサーに投入し、攪拌羽根の周速が３０ｍ／ｓｅｃの条件にて５分間混合して本発明の二成分現像剤用トナーを得た。
【手続補正３】
【補正対象書類名】明細書
【補正対象項目名】００１５
【補正方法】変更
【補正の内容】
【００１５】
実施例２
・ポリエステル樹脂（Ｔｇ；６０℃、Ｍｎ；４，０００、Ｍｗ；１５０，０００、テトラヒドロフラン不溶分；１５％）                                        １００部      ・ポリプロピレンワックス（三洋化成工業社製  商品名：ビスコール３３０Ｐ）
２部  
・磁性粉（飽和磁化１．５ｅｍｕ／ｇのマグネタイト）                    ２０部  
・電荷制御剤・クロム含金染料（オリエント化学工業社製  商品名：ボントロンＳ−３４）                                                                      １部  
上記の配合比からなる原料をスーパーミキサーで混合した後、二軸混練機で  混練後、ジェットミル粉砕機で微粉砕して乾式気流分級機で分級を行い、体積平均粒子径が８．５μｍのトナー粒子を得た。得られたトナー粒子に対してシリカ（日本アエロジル社製  商品名：Ｒ９７２）を０．７重量％となる割合でヘンシェルミキサーに投入し、攪拌羽根の周速が３０ｍ／ｓｅｃの条件にて５分間混合して本発明の二成分現像剤用トナーを得た。
【手続補正４】
【補正対象書類名】明細書
【補正対象項目名】００１６
【補正方法】変更
【補正の内容】
【００１６】
実施例３
・スチレン−アクリル酸エステル共重合体樹脂（三井化学社製  商品名：ＣＰＲ−１００）                                                                  １００部  
・ポリプロピレンワックス（三洋化成工業社製  商品名：ビスコール３３０Ｐ）２部  
・磁性粉（飽和磁化１．５ｅｍｕ／ｇのマグネタイト）                    ３０部    
・電荷制御剤・クロム含金染料（オリエント化学工業社製  商品名：ボントロンＳ−３４）                                                                      １部  
上記の配合比からなる原料をスーパーミキサーで混合した後、二軸混練機で混練後、ジェットミル粉砕機で微粉砕して乾式気流分級機で分級を行い、体積平均粒子径が８．５μｍのトナー粒子を得た。得られたトナー粒子に対してシリカ（日本アエロジル社製  商品名：Ｒ９７２）を０．７重量％となる割合でヘンシェルミキサーに投入し、攪拌羽根の周速が３０ｍ／ｓｅｃの条件にて５分間混合して本発明の二成分現像剤用トナーを得た。
【手続補正５】
【補正対象書類名】明細書
【補正対象項目名】００１７
【補正方法】変更
【補正の内容】
【００１７】
実施例４
・エチレン−ノルボルネン共重合体樹脂（Ｍｎ；５，０２０、Ｍｗ；１３８，０００、Ｍｗ／Ｍｎ：２７．５）                                                １００部  
・ポリプロピレンワックス（三洋化成工業社製  商品名：ビスコール３３０Ｐ）２部  
・磁性粉（飽和磁化１．５ｅｍｕ／ｇのマグネタイト）                    ３０部  
・電荷制御剤・クロム含金染料（オリエント化学工業社製  商品名：ボントロンＳ−３４）                                                                      １部  
上記の配合比からなる原料をスーパーミキサーで混合した後、二軸混練機で混練後、ジェットミル粉砕機で微粉砕して乾式気流分級機で分級を行い、体積平均粒子径が８．５μｍのトナー粒子を得た。得られたトナー粒子に対してシリカ（日本アエロジル社製  商品名：Ｒ９７２）を０．７重量％となる割合でヘンシェルミキサーに投入し、攪拌羽根の周速が３０ｍ／ｓｅｃの条件にて５分間混合して本発明の二成分現像剤用トナーを得た。
【手続補正６】
【補正対象書類名】明細書
【補正対象項目名】００１８
【補正方法】変更
【補正の内容】
【００１８】
実施例５
・ポリエステル樹脂（Ｔｇ；６０℃、Ｍｎ；４，０００、Ｍｗ；１５０，０００、テトラヒドロフラン不溶分；１５％）                                        １００部  
・ポリプロピレンワックス（三洋化成工業社製  商品名：ビスコール３３０Ｐ）２部  
・磁性粉（飽和磁化４ｅｍｕ／ｇのマグネタイト）                        ３０部  
・電荷制御剤・クロム含金染料（オリエント化学工業社製  商品名：ボントロンＳ−３４）                                                                      １部  
上記の配合比からなる原料をスーパーミキサーで混合した後、二軸混練機で混練後、ジェットミル粉砕機で微粉砕して乾式気流分級機で分級を行い、体積平均粒子径が８．５μｍのトナー粒子を得た。得られたトナー粒子に対してシリカ（日本アエロジル社製  商品名：Ｒ９７２）を０．７重量％となる割合でヘンシェルミキサーに投入し、攪拌羽根の周速が３０ｍ／ｓｅｃの条件にて５分間混合して本発明の二成分現像剤用トナーを得た。
【手続補正７】
【補正対象書類名】明細書
【補正対象項目名】００１９
【補正方法】変更
【補正の内容】
【００１９】
実施例６
・エチレン−ノルボルネン共重合体樹脂（Ｍｎ；５，０２０、Ｍｗ；１３８，０００、Ｍｎ／Ｍｗ：２７．５）                                                １００部  
・ポリプロピレンワックス（三洋化成工業社製  商品名：ビスコール３３０Ｐ）２部  
・磁性粉（飽和磁化４ｅｍｕ／ｇのマグネタイト）                        ３０部  
・電荷制御剤・クロム含金染料（オリエント化学工業社製  商品名：ボントロンＳ−３４）                                                                      １部  
上記の配合比からなる原料をスーパーミキサーで混合した後、二軸混練機で混練後、ジェットミル粉砕機で微粉砕して乾式気流分級機で分級を行い、体積平均粒子径が８．５μｍのトナー粒子を得た。得られたトナー粒子に対してシリカ（日本アエロジル社製  商品名：Ｒ９７２）を０．７重量％となる割合でヘンシェルミキサーに投入し、攪拌羽根の周速が３０ｍ／ｓｅｃの条件にて５分間混合して本発明の二成分現像剤用トナーを得た。
【手続補正８】
【補正対象書類名】明細書
【補正対象項目名】００２０
【補正方法】変更
【補正の内容】
【００２０】
実施例７
・エチレン−ノルボルネン共重合体樹脂（Ｍｎ；５，０２０、Ｍｗ；１３８，０００、Ｍｗ／Ｍｎ：２７．５）                                                １００部  
・ポリプロピレンワックス（三洋化成工業社製  商品名：ビスコール３３０Ｐ）２部  
・磁性粉（飽和磁化１．５ｅｍｕ／ｇのマグネタイト）                    １５部  
・電荷制御剤・クロム含金染料（オリエント化学工業社製  商品名：ボントロンＳ−３４）                                                                      １部  
上記の配合比からなる原料をスーパーミキサーで混合した後、二軸混練機で混練後、ジェットミル粉砕機で微粉砕して乾式気流分級機で分級を行い、体積平均粒子径が８．５μｍのトナー粒子を得た。得られたトナー粒子に対してシリカ（日本アエロジル社製  商品名：Ｒ９７２）を０．７重量％となる割合でヘンシェルミキサーに投入し、攪拌羽根の周速が３０ｍ／ｓｅｃの条件にて５分間混合して本発明の二成分現像剤用トナーを得た。
【手続補正９】
【補正対象書類名】明細書
【補正対象項目名】００２１
【補正方法】変更
【補正の内容】
【００２１】
実施例８
・エチレン−ノルボルネン共重合体樹脂（Ｍｎ；５，０２０、Ｍｗ；１３８，０００、Ｍｗ／Ｍｎ：２７．５）                                                １００部  
・ポリプロピレンワックス（三洋化成工業社製  商品名：ビスコール３３０Ｐ）２部  
・磁性粉（飽和磁化１．５ｅｍｕ／ｇのマグネタイト）                    ４５部  
・電荷制御剤・クロム含金染料（オリエント化学工業社製  商品名：ボントロンＳ−３４）                                                                      １部  
上記の配合比からなる原料をスーパーミキサーで混合した後、二軸混練機で混練後、ジェットミル粉砕機で微粉砕して乾式気流分級機で分級を行い、体積平均粒子径が８．５μｍのトナー粒子を得た。得られたトナー粒子に対してシリカ（日本アエロジル社製  商品名：Ｒ９７２）を０．７重量％となる割合でヘンシェルミキサーに投入し、攪拌羽根の周速が３０ｍ／ｓｅｃの条件にて５分間混合して本発明の二成分現像剤用トナーを得た。
【手続補正１０】
【補正対象書類名】明細書
【補正対象項目名】００２２
【補正方法】変更
【補正の内容】
【００２２】
実施例９
・エチレン−ノルボルネン共重合体樹脂（Ｍｎ；５，０２０、Ｍｗ；１３８，０００、Ｍｗ／Ｍｎ：２７．５）                                                １００部  
・ポリプロピレンワックス（三洋化成工業社製  商品名：ビスコール３３０Ｐ）２部  
・磁性粉（飽和磁化１．５ｅｍｕ／ｇのマグネタイト）                    １０部  
・電荷制御剤・クロム含金染料（オリエント化学工業社製  商品名：ボントロンＳ−３４）                                                                      １部  
上記の配合比からなる原料をスーパーミキサーで混合した後、二軸混練機で混練後、ジェットミル粉砕機で微粉砕して乾式気流分級機で分級を行い、体積平均粒子径が８．５μｍのトナー粒子を得た。得られたトナー粒子に対してシリカ（日本アエロジル社製  商品名：Ｒ９７２）を０．７重量％となる割合でヘンシェルミキサーに投入し、攪拌羽根の周速が３０ｍ／ｓｅｃの条件にて５分間混合して本発明の二成分現像剤用トナーを得た。
【手続補正１１】
【補正対象書類名】明細書
【補正対象項目名】００２３
【補正方法】変更
【補正の内容】
【００２３】
実施例１０
・エチレン−ノルボルネン共重合体樹脂（Ｍｎ；５，０２０、Ｍｗ；１３８，０００、Ｍｗ／Ｍｎ：２７．５）                                                １００部  
・ポリプロピレンワックス（三洋化成工業社製  商品名：ビスコール３３０Ｐ）２部  
・磁性粉（飽和磁化１．５ｅｍｕ／ｇのマグネタイト）                    ６０部  
・電荷制御剤・クロム含金染料（オリエント化学工業社製  商品名：ボントロンＳ−３４）                                                                      １部  
上記の配合比からなる原料をスーパーミキサーで混合した後、二軸混練機で混練後、ジェットミル粉砕機で微粉砕して乾式気流分級機で分級を行い、体積平均粒子径が８．５μｍのトナー粒子を得た。得られたトナー粒子に対してシリカ（日本アエロジル社製  商品名：Ｒ９７２）を０．７重量％となる割合でヘンシェルミキサーに投入し、攪拌羽根の周速が３０ｍ／ｓｅｃの条件にて５分間混合して本発明の二成分現像剤用トナーを得た。
【手続補正１２】
【補正対象書類名】明細書
【補正対象項目名】００２４
【補正方法】変更
【補正の内容】
【００２４】
比較例１
・ポリエステル樹脂（Ｔｇ；６０℃、Ｍｎ；４，０００、Ｍｗ；１５０，０００、テトラヒドロフラン不溶分；１５％）                                        １００部  
・ポリプロピレンワックス（三洋化成工業社製  商品名：ビスコール３３０Ｐ）２部  
・磁性粉（飽和磁化８０ｅｍｕ／ｇのマグネタイト）
（戸田工業社製  商品名：ＥＰＴ−５００）                          １０部  
・電荷制御剤・クロム含金染料（オリエント化学工業社製  商品名：ボントロンＳ−３４）                                                                      １部  
上記配合のように、飽和磁化が８０ｅｍｕ／ｇの磁性粉を用いた以外は実施例１と同様にして比較用の二成分現像剤用トナーを作製した。
【手続補正１３】
【補正対象書類名】明細書
【補正対象項目名】００２５
【補正方法】変更
【補正の内容】
【００２５】
比較例２
・ポリエステル樹脂（Ｔｇ；６０℃、Ｍｎ；４，０００、Ｍｗ；１５０，０００、テトラヒドロフラン不溶分；１５％）                                        １００部  
・ポリプロピレンワックス（三洋化成工業社製  商品名：ビスコール３３０Ｐ）２部  
・カーボンブラック（三菱化学社製  商品名：ＭＡ−１００）              ２０部  
・電荷制御剤・クロム含金染料（オリエント化学工業社製  商品名：ボントロンＳ−３４）                                                                      １部  
上記配合のように、着色剤として磁性粉に代えてカーボンブラックを用いた以外は実施例２と同様にして比較用の二成分現像剤用トナーを作成した。
【手続補正１４】
【補正対象書類名】明細書
【補正対象項目名】００２６
【補正方法】変更
【補正の内容】
【００２６】
比較例３
・ポリエステル樹脂（Ｔｇ；６０℃、Ｍｎ；４，０００、Ｍｗ；１５０，０００、テトラヒドロフラン不溶分；１５％）                                        １００部  
・ポリプロピレンワックス（三洋化成工業社製  商品名：ビスコール３３０Ｐ）２部  
・磁性粉（飽和磁化８ｅｍｕ／ｇのマグネタイト）                        ３０部  
・電荷制御剤・クロム含金染料（オリエント化学工業社製  商品名：ボントロンＳ−３４）                                                                      １部  
上記の配合比からなる原料をスーパーミキサーで混合した後、二軸混練機で混練後、ジェットミル粉砕機で微粉砕して乾式気流分級機で分級を行い、体積平均粒子径が８．５μｍのトナー粒子を得た。得られたトナー粒子に対してシリカ（日本アエロジル社製  商品名：Ｒ９７２）を０．７重量％となる割合でヘンシェルミキサーに投入し、攪拌羽根の周速が３０ｍ／ｓｅｃの条件にて５分間混合して比較用の二成分現像剤用トナーを得た。
【手続補正１５】
【補正対象書類名】明細書
【補正対象項目名】００２７
【補正方法】変更
【補正の内容】
【００２７】
比較例４
・エチレン−ノルボルネン共重合体樹脂（Ｍｎ；５，０２０、Ｍｗ；１３８，０００、Ｍｗ／Ｍｎ：２７．５）                                                １００部  
・ポリプロピレンワックス（三洋化成工業社製  商品名：ビスコール３３０Ｐ）２部  
・磁性粉（飽和磁化８ｅｍｕ／ｇのマグネタイト）                        ３０部  
・電荷制御剤・クロム含金染料（オリエント化学工業社製  商品名：ボントロンＳ−３４）                                                                      １部  
上記の配合比からなる原料をスーパーミキサーで混合した後、二軸混練機で混練後、ジェットミル粉砕機で微粉砕して乾式気流分級機で分級を行い、体積平均粒子径が８．５μｍのトナー粒子を得た。得られたトナー粒子に対してシリカ（日本アエロジル社製  商品名：Ｒ９７２）を０．７重量％となる割合でヘンシェルミキサーに投入し、攪拌羽根の周速が３０ｍ／ｓｅｃの条件にて５分間混合して比較用の二成分現像剤用トナーを得た。